[
    {
        "id": 1,
        "chunk": "# (19)国家知识产权局",
        "category": " References"
    },
    {
        "id": 2,
        "chunk": "# (12)发明专利  \n\n<html><body><table><tr><td>(21)申请号202111336319.8</td><td>C09D 7/63 (2018.01)</td></tr><tr><td>(22)申请日 2021.11.11</td><td>C09D 7/47 (2018.01)</td></tr><tr><td>(65)同一申请的已公布的文献号</td><td>C08F 226/10 (2006.01)</td></tr><tr><td>申请公布号CN113930121A</td><td>C08F 220/14 (2006.01)</td></tr><tr><td></td><td>C08F 220/20 (2006.01)</td></tr><tr><td>(43)申请公布日2022.01.14</td><td>C08F 220/54 (2006.01)</td></tr><tr><td>(73)专利权人唐波</td><td>C08F 220/58 (2006.01)</td></tr><tr><td>地址402760 重庆市璧山区金科中央公园 E9栋30-6</td><td>审查员鲁慧</td></tr><tr><td>(72)发明人唐波</td><td></td></tr><tr><td></td><td></td></tr><tr><td>(74)专利代理机构重庆华科专利事务所50123 专利代理师 李勇康海燕</td><td></td></tr><tr><td></td><td></td></tr><tr><td>(51) Int.CI .</td><td></td></tr><tr><td>CO9D 139/06 (2006.01)</td><td></td></tr><tr><td>CO9D 133/12 (2006.01)</td><td></td></tr><tr><td>C09D 161/32 (2006.01)</td><td>权利要求书3页说明书8页</td></tr></table></body></html>",
        "category": " References"
    },
    {
        "id": 3,
        "chunk": "# (54)发明名称  \n\n基于两亲性共聚物的防雾涂层组合物及其制备方法和应用",
        "category": " Introduction"
    },
    {
        "id": 4,
        "chunk": "# (57)摘要  \n\n本发明公开了一种基于两亲性共聚物的防雾涂层组合物及其制备方法和应用，包括两亲性共聚物、交联剂、表面活性剂、流平剂、碱性化合物和溶剂；所述两亲性共聚物由如下组分制得：单体 $\\mathrm{\\cdot}\\mathrm{A}_{1}$ ：作为主要的亲水性单体成分；单体 $\\mathbf{\\cdotA}_{2}$ ：具有羟基官能团的乙烯基类单体；单体 $\\mathrm{.A_{3}}$ ：作为疏水性单体成分；单体 $\\mathrm{A}_{4}$ ：具有亲水性官能团的乙烯基类单体；单体 ${\\bf\\cdot}\\hat{\\bf{A}}_{5}$ ：具有磺酸基团的乙烯基类单体，磺酸基团与碱性化合物反应形成盐，未与碱性化合物结合的磺酸基团催化含有羟基官能团的两亲性共聚物与交联剂发生交联反应，形成交联的空间结构。其涂覆基材固化成膜后，防雾膜中不含水溶性小分子，解决目前防雾技术产生留痕和发彩问题，并且综合性能满足使用要求。  \n\n1.一种基于两亲性共聚物的防雾涂层组合物，其特征在于：包括两亲性共聚物、交联剂、表面活性剂、流平剂、碱性化合物和溶剂；  \n\n所述两亲性共聚物包括如下组分：  \n\n单体A ：N‑乙烯基‑2‑吡咯烷酮，作为主要的亲水性单体成分；  \n\n单体 $\\mathbf{\\cdotA}_{2}$ ：具有羟基官能团的乙烯基类单体；  \n\n单体 ${\\bf\\cdot A}_{3}$ ：具有烷基链官能团、氰基官能团、苯环官能团、环戊烷官能团、环己烷官能团、乙烯酯官能团的乙烯类单体，作为疏水性单体成分，有效调节两亲性共聚物的疏水性，增加两亲性共聚物与基材的吸附力；  \n\n单体 $\\mathrm{.A_{4}}$ ：具有亲水性官能团的乙烯基类单体，作为亲水性的辅助调节单体，有效调节两亲性共聚物的亲水性，改善防雾性；  \n\n单体 ${\\bf\\cdot}\\hat{\\bf{h}}_{5}$ ：具有磺酸基团的乙烯基类单体，磺酸基团与碱性化合物反应形成盐，改善防雾性；未与碱性化合物结合的磺酸基团催化含有羟基官能团的单体 $\\mathbf{\\cdotA}_{2}$ 与交联剂发生交联反应，形成交联的空间结构；  \n\n所述两亲性共聚物按重量百分比计包括： $20{\\sim}50\\%$ 的单体 $\\mathbf{\\cdotA}_{1}$ 、 $4{\\sim}25\\%$ 的单体 $\\mathrm{A}_{2}\\cdot15{\\sim}50\\%$ 的单体 $\\mathrm{\\cdotA_{3}\\cdot4{\\sim}18\\%}$ 的单体 $\\mathrm{.A_{4}}$ $\\mathrm{i}_{4}\\cdot0.1{\\sim}5\\%$ 的单体 $\\mathrm{\\cdotA_{5}}$ ；  \n\n所述两亲性共聚物的数均分子量为 $4000{\\sim}120000$ ；  \n\n所述两亲性共聚物的典型结构式的示意图为：  \n\n![](images/245973afdd52663d393f43494cb74ff51b206607cd02af5199f9763c8af52aba.jpg)  \n\n其中， $\\mathrm{a},\\mathrm{b},\\mathrm{c},\\mathrm{d},\\mathrm{e}$ 分别代表各单体 $\\mathrm{.A}_{1}$ 、单体 $\\mathbf{\\cdotA}_{2}$ 、单体 $\\mathrm{.A_{3}}$ 、单体 $\\mathrm{.A_{4}}$ 、单体 $\\mathrm{\\cdotA}_{5}$ 的聚合度；  \n\n其中，单体 $\\mathrm{.A_{2}}$ 除了以上结构式示意图中含有羟基的丙烯酸酯类烯烃单体以外，还能够为$\\mathrm{CH_{2}}\\mathrm{=CHCH_{2}O H}$ $\\mathrm{\\DeltaH_{2}O H,C H_{2}=C H C H_{2}C H_{2}O H,C H_{3}C H=C H C H_{2}O H,C H_{2}=C\\left(C H_{3}\\right)C H_{2}O H,C H_{2}=C H C H_{2}C H_{2}C H_{2}O H,}$ 、 $\\mathrm{CH_{2}}\\mathrm{=}$ $\\mathrm{CHCH_{2}C H_{2}C H_{2}C H_{2}O H}$ $\\mathrm{,CH_{2}O H\\cdot C H_{2}=C H C H_{2}C H_{2}C H_{2}C H_{2}C H_{2}O H\\cdot C H_{2}=C H C H_{2}C H_{2}C H_{2}C H_{2}C H_{2}C H_{2}O H\\cdot C H_{2}=2^{2}C H_{2}C H_{2}C H_{2}\\cdot C H_{2}C H_{2}O H\\cdot C H_{2}=2^{2}H_{2}O H\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}\\cdot C H_{2}$ $\\mathrm{CHCH_{2}C H_{2}C H_{2}C H_{2}C H_{2}C H_{2}O H\\cdot C H_{2}}=\\mathrm{CHCH_{2}C H_{2}C H_{2}C H_{2}C H_{2}C H_{2}C H_{2}O H}$ 或为相同分子式的同分异构体；  \n\n单体 $\\mathrm{A}_{3}$ 除了以上结构示意图中含有烷基官能团的丙烯酸酯类单体外，还能够为 $\\mathrm{CH_{2}=}$ $\\mathrm{CH}_{2}$ 、 $\\mathrm{CH_{2}{=}C H C H_{3}}$ 、 $\\mathrm{CH_{2}{=}C H C H_{2}C H_{3}}$ 、 $\\mathrm{CH_{2}{=}C H C H_{2}C H_{2}C H_{3}}$ 或含有双键的同分异构体、 $\\mathrm{CH_{2}=}$ $\\mathrm{CHCH_{2}C H_{2}C H_{2}C H_{3}}$ 或含有双键的同分异构体、 $\\mathrm{.CH_{2}{=}C H C H_{2}C H_{2}C H_{2}C H_{2}C H_{3}}$ 或含有双键的同分异构体、 $\\mathrm{CH_{2}}\\mathrm{=CHCH_{2}C H_{2}C H_{2}C H_{2}C H_{2}C H_{2}C H_{3}}$ 或含有双键的同分异构体、 $\\mathrm{.CH_{2}{=}C H C H_{2}C H_{2}C H_{2}C H_{2}C H_{2}C H_{2}C H_{2}C H_{3}}$ 或含有双键的同分异构体、 $\\mathrm{,CH_{2}=C H C H_{2}C H_{2}C H_{2}C H_{2}C H_{2}C H_{2}C H_{2}C H_{2}C H_{2}C H_{3}}$ 或含有双键的同分异构体、 $\\mathrm{CH_{2}=C H C N}$ 或含有氰基官能团的同类乙烯基单体、 ${\\mathrm{CH}}_{2}{=}{\\mathrm{CHAr}}$ 或含有苯环官能团的同类乙烯基单体、乙烯基环戊烷或含有环戊烷官能团的同类乙烯基单体、乙烯基环己烷或含有环己烷官能团的同类乙烯基单体、醋酸乙烯酯、丙酸乙烯酯或含有乙烯酯官能团的同类乙烯基单体；  \n\n单体 $\\mathrm{\\cdotA_{4}}$ 除了以上结构示意图中含有丙烯酰胺官能团的乙烯基单体以外，还能够为 $\\mathrm{CH_{2}=}$ CHCOOH、 $\\mathrm{CH_{2}}\\mathrm{=CHCH_{2}}($ COOH、HOOCCH=CHCOOH或含有羧基的同类乙烯基单体；  \n\n其中 $\\mathrm{,R_{1}\\mathcal{H}H_{s}C H_{3}\\mathrm{,}C H_{2}C H_{3}\\mathrm{,}C H_{2}C H_{2}C H_{3}\\mathrm{,}C H(C H_{3})_{2}\\mathrm{,}C H_{2}C H_{2}C H_{2}C H_{3}\\mathrm{,}C H_{3}C H(C H_{2}C H_{3}\\mathrm{,}C H_{2}C H_{3})}$ 中的至少一种； $\\mathsf{R}_{2}$ $\\mathrm{\\Delta\\Psi_{J}C H_{2}O H_{\\mathrm{{-}}C H_{2}}C H_{\\mathrm{{-}}}O H\\mathrm{{_{\\mathrm{{-}}C H0H C H_{\\mathrm{{3}}}\\cdot C H_{\\mathrm{{2}}C H_{\\mathrm{{2}}}O H\\mathrm{{-}C H_{\\mathrm{{2}}C H0H C H_{\\mathrm{{3}}}\\cdot C H0H C H_{\\mathrm{{2}}}C H_{\\mathrm{{3}}}\\cdot C H\\left(C H_{\\mathrm{{3}}}\\right)C H_{\\mathrm{{2}}O H}}}}}}}}}$ 、HOC $\\mathrm{(CH_{3^{\\prime}}}$ $)_{_{2}},\\mathrm{cH_{2}C H_{2}C H_{2}C H_{2}O H},\\mathrm{CH_{2}C H_{2}C H0H C H_{3}},\\mathrm{CH_{2}C H0H C H_{2}C H_{3}},\\mathrm{CHOHCH_{2}C H_{2}C H_{3}},\\mathrm{CHOHCH_{3}C H(C H_{3})C H_{2}C H_{2}O H},$ C $\\mathrm{\\Delta^{CH}_{3}\\mathrm{'}_{2}C H_{2}O H\\mathrm{,}C H(C H_{2}C H_{3})^{\\mathrm{~CH}}\\mathrm{,}}^{\\mathrm{0C~(CH_{3})^{\\mathrm{~CH}}\\mathrm{,}H O C~(C H_{3})^{\\mathrm{~CH}}\\mathrm{,}C H_{2}C H_{3}\\mathrm{,}C H_{2}C H_{2}C H_{2}C H_{2}O H\\mathrm{,}C H_{2}C H_{2}C H_{2}C H0H}}$ 、$\\mathrm{CH_{2}C H_{2}C H0H C H_{2}C H_{3}}\\cdot\\mathrm{CH_{2}C H0H C H_{2}C H_{2}C H_{3}}$ $\\mathrm{\\Delta\\cdotCH_{2}C H0H C H_{2}C H_{2}C H_{3}\\cdot C H0H C H_{2}C H_{2}C H_{2}C H_{3}\\cdot C H_{3}C H C H_{2}C H_{2}C H_{2}O H}\\sqrt{C_{2}}H_{2}O$ 、$\\mathrm{I_{3}C H C H_{2}C H_{3}},C H_{3}\\mathrm{,\\PhiCHCH_{3},O H C H_{2}C H_{3},C H_{3}C\\left(O H\\right)C H_{2}C H_{3}},C H_{3}\\mathrm{,\\PhiCH_{3}C H C H C H_{2}C H_{3}},C H_{3}\\mathrm{,\\PhiCH_{2}O H C H C H_{2}C H_{3}}.$ 、CH3CH2C $\\mathrm{HCH_{2}C H_{2}O H}\\cdot C H_{3}C H_{2}C\\left(0H\\right)C H_{2}C H_{3}\\mathrm{,CHOHCH_{2}C H\\left(C H_{3}\\right)_{2}\\cdot C H_{2}C H O H C H\\left(C H_{3}\\right)_{2}\\cdot C H_{2}C H_{2}C\\left(C H_{3}\\right)_{2}O H}\\cdot$ CH $\\mathrm{_{2}C H_{2}C H(C H_{3})C H_{2}O H.C H_{2}C(C H_{3})_{2}C H_{2}O H.C H O H C(C H_{3})_{3}.C H_{2}C H_{2}C H_{2}C H_{2}C H_{2}C H_{2}O H}.$ 、中的至少一种； $\\mathrm{R_{3}}$ 为 $\\mathrm{H.cH_{3}.c H_{2}c H_{3}.c H_{2}C H_{2}C H_{3}.c H(C H_{3})_{2}.c H_{2}C H_{2}C H_{2}C H_{3}.c H_{3}C H C H_{2}C H_{3}.c\\left(C H_{3}\\right)_{3}\\mathrm{\\Delta^{+}H_{2}C H_{3}.c H(C H_{3})_{2}}}$ 的至少一种； $\\mathrm{R_{4}}$ 为$\\mathrm{CH}_{3}$ $\\mathrm{I_{3}\\cdot C H_{2}C H_{3}\\cdot C H_{2}C H_{2}C H_{3}\\cdot C H(C H_{3})_{2}\\cdot C H_{2}C H_{2}C H_{2}C H_{3}\\cdot C H_{3}C H C H_{2}C H_{3}\\cdot C(C H_{3})_{3}\\cdot C H_{2}C H_{2}C H_{2}C H_{2}C H_{3}}$ 、CH$\\mathrm{(CH_{3})C H_{2}C H_{2}C H_{3}}$ $\\mathrm{CH_{2}C H_{2}C H_{3}}\\cdot\\mathrm{CH(CH_{2}C H_{3})_{2}}\\circ\\mathrm{C(CH_{3})_{2}C H_{2}C H_{3}}\\circ\\mathrm{CH_{2}C(C H_{3})_{3}}\\circ\\mathrm{CH_{2}C H_{2}C H_{2}C H_{2}C H_{2}C H_{3}}\\mathrm{CH_{3}}\\oplus\\mathrm{H_{2}}\\oplus\\mathrm{CJ}\\cdot\\mathrm{H_{2}C H_{3}}\\mathrm{CH_{2}C H_{3}}\\mathrm{CH_{2}C H_{3}}\\mathrm{CH_{2}C H_{3}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{3}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{3}}\\mathrm{CH_{2}}\\mathrm{CH_{3}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}}\\mathrm{CH_{2}\\mathrm{CH_{2}}\\mathrm{CH_{2}}\\mathrm{CH_{CH_{2}}\\mathrm{CH_{2}}\\mathrm{CH_{CH_{2}}\\mathrm{CH_{CH_{2}}\\mathrm\\mathrm{CH}\\mathrm{CH_{CH_{CH_{2}}}\\mathrm\\mathrm{CH}\\mathrm{CH_{CH_}\\mathrm{CH}\\mathrm{CH_{CH_}}\\mathrm{CH}\\mathrm{CH_}\\mathrm{C H $ 种；$\\mathrm{R}_{5}$ 为 $\\mathrm{H,cH_{3},c H_{2}C H_{3},c H_{2}C H_{2}C H_{3},c H(C H_{3})_{2},c H_{2}C H_{2}C H_{2}C H_{3},c H_{3}C H C H_{2}C H_{3},c(C H_{3})_{3}C H_{2}C H_{3},c H_{2}C H_{3},c H_{3}=0,0,0,0,0.1}$ 中的至少一种； ${\\mathrm{R}}_{6}$ 为H、 $\\mathrm{.CH_{3}.C H_{2}C H_{3}.C H_{3}C H C H_{3}}$ 中的至少一种； $\\mathrm{R}_{7}$ 为H、 $\\mathrm{\\cdotCH_{3}\\cdot C H_{2}C H_{3}\\cdot C H_{3}C H C H_{3}}$ 中的至少一种； $\\mathrm{R}_{8}$ 为H、$\\mathrm{CH_{3}}\\cdot\\mathrm{CH_{2}C H_{3}}\\cdot\\mathrm{CH_{2}C H_{2}C H_{3}}\\cdot\\mathrm{CH(CH_{3})}_{2}\\cdot\\mathrm{CH_{2}C H_{2}C H_{2}C H_{3}}\\cdot\\mathrm{CH_{3}C H C H_{2}C H_{3}}\\cdot\\mathrm{C\\left(CH_{3}\\right)}$ 3中的至少一种； $\\mathrm{R_{9}}$ 为OH、$0^{-}\\mathrm{\\DeltaN^{+}H_{2}}\\left(C H_{2}C H_{3}\\right)_{2}\\mathrm{\\Delta_{2}\\mathrm{\\Delta0^{-}M^{+}H\\left(C H_{2}C H_{3}\\right)_{3}\\mathrm{\\Delta_{3}\\mathrm{\\Delta0^{-}N^{+}H\\left(C H_{2}C H_{2}0H\\right)_{3}\\mathrm{\\Delta_{3}\\mathrm{\\Delta0^{-}N a^{+}\\mathrm{\\Delta_{3}\\mathrm{\\Delta0^{-}K^{+}\\left[\\Omega_{2}\\right]}}}}}}}}}$ 以及吡啶盐、氨基吡啶盐中的至少一种； $\\mathrm{R}_{10}$ 为O和NH中的至少一种； $\\mathrm{R}_{11}$ 为H、 $\\mathrm{CH}_{3}$ 和 $\\mathrm{CH_{2}C H_{3}}$ 中的至少一种； $\\mathrm{R}_{12}$ 为H、 $\\mathrm{CH_{3}}$ 和 $\\mathrm{CH_{2}C H_{3}}$ 中的至少一种。  \n\n2.根据权利要求1所述的基于两亲性共聚物的防雾涂层组合物，其特征在于：以100重量份的两亲性共聚物为基准，交联剂的含量为 $5\\mathrm{\\sim}50$ 重量份，表面活性剂的含量为 $0.5{\\sim}15$ 重量份，流平剂的含量为 $0.1{\\sim}2$ 重量份，碱性化合物的含量为相对于两亲性共聚物的单体 $\\mathrm{.A_{5}}$ 的$20{\\sim}99\\mathrm{mol}\\%$ 。  \n\n3.根据权利要求1或2所述的基于两亲性共聚物的防雾涂层组合物，其特征在于：单体 $\\mathbf{\\cdotA}_{2}$ 为丙烯酸羟乙酯、甲基丙烯酸羟乙酯、丙烯酸羟丙酯、甲基丙烯酸羟丙酯、丙烯醇、丁烯醇、戊烯醇、己烯醇、庚烯醇、辛烯醇、壬烯醇、癸烯醇中的至少一种；  \n\n单体 $\\mathrm{\\ddot{A}_{3}}$ 为丙烯酸甲酯、甲基丙烯酸甲酯、丙烯酸乙酯、甲基丙烯酸乙酯、丙烯酸丁酯、甲基丙烯酸丁酯、乙烯、丙烯、丁烯、戊烯、己烯、庚烯、辛烯、壬烯、癸烯、丙烯腈、苯乙烯、乙烯基环戊烷、乙烯基环己烷、醋酸乙烯酯、丙酸乙烯酯中的至少一种；  \n\n单体A 为丙烯酰胺、甲基丙烯酰胺、N‑甲基丙烯酰胺、N‑甲基甲基丙烯酰胺、N‑乙基丙烯酰胺、 $.{\\mathrm{N}}^{-}$ 乙基甲基丙烯酰胺、N‑异丙基丙烯酰胺、N‑异丙基甲基丙烯酰胺、N,N‑二甲基丙烯酰胺、N,N‑二甲基甲基丙烯酰胺、N,N‑二乙基丙烯酰胺、N,N‑二乙基甲基丙烯酰胺、丙烯酸、甲基丙烯酸、丁烯酸、顺丁烯二酸中的至少一种；  \n\n单体 $\\mathrm{.A_{5}}$ 为丙烯酸‑3‑磺基丙酯、甲基丙烯酸‑3‑磺基丙酯、丙烯酸‑2‑磺基乙酯、甲基丙烯酸‑2‑磺基乙酯、2‑丙烯酰胺‑2‑甲基丙磺酸、甲基丙烯酰胺‑2‑甲基丙磺酸中的至少一种。  \n\n4.根据权利要求1或2所述的基于两亲性共聚物的防雾涂层组合物，其特征在于：所述交联剂为三聚氰胺‑甲醛树脂、苯代三聚氰胺‑甲醛树脂、烷基代三聚氰胺‑甲醛树脂、尿素‑甲醛树脂、六甲氧基甲基三聚氰胺树脂、六丁氧基甲基三聚氰胺树脂中的至少一种；  \n\n所述表面活性剂为全氟乙基乙基醇、全氟丙基乙基醇、全氟丁基乙基醇、全氟己基乙基醇、全氟辛基乙基醇、全氟乙基乙基醇聚氧乙烯醚、全氟乙基乙基醇聚醚、全氟丙基乙基醇聚氧乙烯醚、全氟丙基乙基醇聚醚、全氟丁基乙基醇聚氧乙烯醚、全氟丁基乙基醇聚醚、全氟己基乙基醇聚氧乙烯醚、全氟己基乙基醇聚醚、全氟辛基乙基醇聚氧乙烯醚、全氟辛基乙基醇聚醚中的至少一种；  \n\n所述流平剂为含有羟基官能团的硅氧烷、聚醚改性硅氧烷中的至少一种；  \n\n所述碱性化合物为二乙胺、三乙胺、三乙醇胺、氢氧化钠、氢氧化钾、吡啶、4‑氨基吡啶中的至少一种；  \n\n所述溶剂为醇类溶剂、醚类溶剂、酮类溶剂、酯类溶剂、芳香族类溶剂、胺类溶剂、烃类溶剂、水中的至少一种。  \n\n5.一种基于两亲性共聚物的防雾涂层组合物的制备方法，其特征在于：按照权利要求1${\\sim}4$ 任一项所述的基于两亲性共聚物的防雾涂层组合物组分进行备料，将单体 $\\mathbf{\\cdotA}_{1}$ 、单体 $\\mathbf{\\cdotA}_{2}$ 、单体 $\\mathrm{{A}_{3}}$ 、单体 $\\mathrm{.A_{4}}$ 、单体 $\\mathrm{.A}_{5}$ 、引发剂、碱性化合物加入到溶剂中，在温度为 $50{\\sim}95^{\\circ}\\mathrm{C}$ 的条件下反应 $3\\sim$ 24h得到两亲性共聚物；单体 $\\mathrm{.}\\mathrm{\\textmu}_{1}$ 、单体 $\\mathbf{\\cdotA}_{2}$ 、单体 ${\\bf\\cdot A}_{3}$ 、单体 $\\mathrm{.A_{4}}$ 、单体 $\\mathrm{\\cdotA_{5}}$ 、引发剂组成的混合物的重量为溶剂重量的 $20\\small{\\sim}60\\%$ ，所述引发剂为有机过氧化物或偶氮化合物；  \n\n将交联剂、表面活性剂、流平剂、溶剂加入到上述制得的两亲性共聚物中，在室温条件下搅拌混合，制得基于两亲性共聚物的防雾涂层组合物。  \n\n6.权利要求 $1{\\sim}4$ 任一项所述的基于两亲性共聚物的防雾涂层组合物或权利要求5所述制备方法制得的基于两亲性共聚物的防雾涂层组合物在车灯、车膜、玻璃、头盔、护目镜、眼镜或透镜设备中的应用。  \n\n7.根据权利要求6所述的防雾涂层组合物的应用，其特征在于：将基于两亲性共聚物的防雾涂层组合物通过喷涂或淋涂工艺涂附在基材表面，加热固化，固化温度为 $60{\\sim}120^{\\circ}\\mathrm{C}$ ，固化时间为 $10{\\sim}60\\mathrm{min}$ ，在基材表面得到厚度为 $1{\\sim}30\\upmu\\mathrm{m}$ 的防雾涂层。",
        "category": " Materials and methods"
    },
    {
        "id": 5,
        "chunk": "# 基于两亲性共聚物的防雾涂层组合物及其制备方法和应用",
        "category": " Introduction"
    },
    {
        "id": 6,
        "chunk": "# 技术领域  \n\n[0001] 本发明涉及防雾技术领域，具体涉及基于两亲性共聚物的防雾涂层组合物及其制备方法和应用。",
        "category": " Introduction"
    },
    {
        "id": 7,
        "chunk": "# 背景技术  \n\n[0002] 汽车前大灯、汽车尾灯、汽车前挡玻璃、汽车中控屏、玻璃、护目镜、眼镜、头盔、水表等，由于在温度和湿度的差异条件下，温度较高和湿度较大一面的空气中水汽凝结在塑料或玻璃等表面，形成流动性较差的小水珠，使得塑料和玻璃表面产生雾气。这些形成雾气的小水珠使光线发生反射、散射和衍射等，使得透明塑料或玻璃变得模糊，从而给使用者带来不愉快。  \n\n[0003] 对此，有很多技术针对以上防雾问题进行了改进，其中主要的方法是高分子防雾涂层涂覆法。但是，目前的高分子防雾涂层涂覆法，由于高分子防雾涂层中含有可溶于水的小分子，比如阴离子型表面活性剂、阳离子型表面活性剂等，往往会在防雾后产生流痕和发彩现象，并且存在硬度低、防雾效果难以持久、涂覆成膜性差、耐水性差、耐热老化差等问题。",
        "category": " Introduction"
    },
    {
        "id": 8,
        "chunk": "# 发明内容  \n\n[0004] 本发明的目的是提供一种基于两亲性共聚物的防雾涂层组合物及其制备方法和应用，其涂覆基材固化成膜后，防雾膜中不含水溶性小分子，解决目前防雾技术产生留痕和发彩问题，并且综合性能满足使用要求。  \n[0005] 本发明所述的基于两亲性共聚物的防雾涂层组合物，包括两亲性共聚物、交联剂、表面活性剂、流平剂、碱性化合物和溶剂；  \n[0006] 所述两亲性共聚物由如下组分制得：  \n[0007] 单体 $\\mathrm{.}\\mathrm{\\textmu}_{1}$ ：N‑乙烯基‑2‑吡咯烷酮，作为主要的亲水性单体成分；  \n[0008] 单体 $\\mathrm{{A}_{2}}$ ：具有羟基官能团的乙烯基类单体；  \n[0009] 单体 $\\mathrm{A}_{3}$ ：具有烷基链官能团、氰基官能团、苯环官能团、环戊烷官能团、环己烷官能团、乙烯酯官能团的乙烯类单体，作为疏水性单体成分；  \n[0010] 单体 $\\mathrm{\\A_{4}}$ ：具有亲水性官能团的乙烯基类单体；  \n[0011] 单体 $\\mathrm{\\cdotA_{5}}$ ：具有磺酸基团的乙烯基类单体，磺酸基团与碱性化合物反应形成盐，未与碱性化合物结合的磺酸基团催化含有羟基官能团的两亲性共聚物与交联剂发生交联反应，形成交联的空间结构。  \n[0012] 进一步，所述两亲性共聚物的数均分子量为 $4000{\\sim}120000$ ；  \n[0013] 所述两亲性共聚物的典型结构式的示意图为：  \n\n![](images/d3240982ea53697bcd68b322316729cb899516f103c8d1e62523b05d36420a4f.jpg)  \n\n[0014]  \n\n[0015] 其中， $\\mathrm{a},\\mathrm{b},\\mathrm{c},\\mathrm{d},\\mathrm{e}$ 分别代表各单体 $\\mathbf{\\cdotA}_{1}$ 、单体 $\\mathbf{\\cdotA}_{2}$ 、单体 ${\\bf\\cdot A}_{3}$ 、单体 $\\mathrm{.A_{4}}$ 、单体 $\\mathrm{\\cdotA_{5}}$ 的聚合度；  \n\n[0016] 其中，单体 $\\mathbf{\\cdotA}_{2}$ 除了以上结构式示意图中含有羟基的丙烯酸酯类烯烃单体以外，还能够为 $\\mathrm{CH_{2}}=\\mathrm{CHCH_{2}O H}\\setminus\\mathrm{CH_{2}}=\\mathrm{CHCH_{2}C H_{2}O H}\\setminus\\mathrm{CH_{3}C H}=\\mathrm{CHCH_{2}O H}\\setminus\\mathrm{CH_{2}}=\\mathrm{C\\left(CH_{3}\\right)C H_{2}O H}\\setminus\\mathrm{CH_{2}}=\\mathrm{CH_{2}O H}\\setminus\\mathrm{CH_{2}}$ C H C H 2 $\\mathrm{^{3H}_{2}C H_{2}O H_{\\mathrm{\\cdot}}C H_{2}}=C H C H_{2}C H_{2}C H_{2}C H_{2}O H\\cdot C H_{2}=C H C H_{2}C H_{2}C H_{2}C H_{2}C H_{2}O H\\cdot C H_{2}=2C H C H_{2}C H_{2}\\cdot C H_{2}=2C H C H_{2}\\cdot C H_{2}\\cdot C H_{2}=2^{2}\\cdot C H_{2}C H_{2}\\cdot C H_{2}=2^{2}\\cdot C H_{2}\\cdot C H_{2}.$ $\\mathrm{\\DeltaCHCH_{2}C H_{2}C H_{2}C H_{2}C H_{2}C H_{2}O H_{\\Delta}C H_{2}}=\\mathrm{CHCH_{2}C H_{2}C H_{2}C H_{2}C H_{2}C H_{2}C H_{2}C H_{2}O H},$ $\\mathrm{C}\\mathrm{H}_{2}=$ $\\mathrm{CHCH_{2}C H_{2}C H_{2}C H_{2}C H_{2}C H_{2}C H_{2}C H_{2}C H_{2}O H}$ H或为相同分子式的同分异构体；  \n\n[0017] 单体 ${\\bf\\cdot A}_{3}$ 除了以上结构示意图中含有烷基官能团的丙烯酸酯类单体以外，还能够为$\\mathrm{CH_{2}}=\\mathrm{CH_{2}}\\circ\\mathrm{CH_{2}}=\\mathrm{CHCH_{3}}\\circ\\mathrm{CH_{2}}=\\mathrm{CHCH_{2}C H_{3}}\\circ\\mathrm{CH_{2}}=\\mathrm{CHCH_{2}C H_{2}C H_{3}}$ 或含有双键的同分异构体、 $\\mathrm{CH_{2}=}$ $\\mathrm{CHCH_{2}C H_{2}C H_{2}C H_{3}}$ 或含有双键的同分异构体、 $\\mathrm{.CH_{2}{=}C H C H_{2}C H_{2}C H_{2}C H_{2}C H_{3}}$ 或含有双键的同分异构体、 $\\mathrm{CH_{2}}{=}\\mathrm{CHCH_{2}C H_{2}C H_{2}C H_{2}C H_{2}C H_{2}C H_{3}}$ 或含有双键的同分异构体、 $\\mathrm{.CH_{2}{=}C H C H_{2}C H_{2}C H_{2}C H_{2}C H_{2}C H_{2}C H_{3}}$ 或含有双键的同分异构体、 $\\mathrm{.CH_{2}{=}C H C H_{2}C H_{2}C H_{2}C H_{2}C H_{2}C H_{2}C H_{2}C H_{2}C H_{3}}$ 或含有双键的同分异构体、 $\\mathrm{CH_{2}=}$ CHCN或含有氰基官能团的同类乙烯基单体、 ${\\mathrm{.CH_{2}{=}C H A r}}$ 或含有苯环官能团的同类乙烯基单体、乙烯基环戊烷或含有环戊烷官能团的同类乙烯基单体、乙烯基环己烷或含有环己烷官能团的同类乙烯基单体、醋酸乙烯酯、丙酸乙烯酯或含有乙烯酯官能团的同类乙烯基单体；[0018] 单体 $\\mathrm{A}_{4}$ 除了以上结构示意图中含有丙烯酰胺官能团的乙烯基单体以外，还能够为$\\mathrm{CH_{2}}\\mathrm{=CHCOOH\\cdotCH_{2}}\\mathrm{=CHCH_{2}C O O H\\cdot H O O C C H}\\mathrm{=CHCO0H}\\mathrm{\\cdot}$ 或含有羧基的同类乙烯基单体；[0019] $\\mathrm{R_{1}^{\\mathrm{\\#}}\\mathrm{\\mathcal{H}H_{\\mathrm{\\cdot}}C H_{\\mathrm{\\cdot}}C H_{\\mathrm{2}}C H_{\\mathrm{\\cdot}}C H_{\\mathrm{\\cdot}}C H_{\\mathrm{\\cdot}}C H_{\\mathrm{\\cdot}}C H(C H_{\\mathrm{3}})\\mathrm{\\Omega_{2}\\cdot C H_{\\mathrm{2}}C H_{\\mathrm{\\cdot}}C H_{\\mathrm{\\cdot}}C H_{\\mathrm{3}}\\cdot C H(C H_{\\mathrm{\\cdot}}C H_{\\mathrm{\\cdot}}C H_{\\mathrm{\\cdot}}C H(C H_{\\mathrm{3}})\\mathrm{\\Omega_{3}\\cdot}}}}$ 中的至少一 $\\mathrm{\\overline{{\\cdot}}\\mathrm{\\overline{{\\cdot}}\\mathrm{\\overline{{\\mathrm{H}}}\\mathrm{\\mathrm{i}}\\mathrm{\\mathrm{i}}_{2}\\mathrm{\\cdot}\\mathrm{R}_{2}\\mathrm{\\overline{{\\jmath}}\\mathrm{C}\\mathrm{H}_{2}\\mathrm{O}\\mathrm{H}\\mathrm{\\cdot}C H_{2}\\mathrm{C}H_{2}O H\\mathrm{\\cdot}C H\\mathrm{OHCH}_{3}\\mathrm{\\cdot}C H_{2}C H_{2}C H_{2}O H\\mathrm{\\cdot}C H_{2}C H0H C H_{3}\\mathrm{\\cdot}C H0H C H_{2}C H_{3}\\mathrm{\\cdot}C H(C H_{3})C H0H\\mathrm{\\cdot}C H0H}}}}$ $\\mathrm{CH}\\left(\\mathrm{CH}_{3}\\right)\\mathrm{CH}_{2}0\\mathrm{H}.$ 、HO $\\mathrm{{C\\left({CH_{3}}\\right)_{2},C H_{2}C H_{2}C H_{2}C H_{2}O H,C H_{2}C H_{2}C H0H C H_{3},C H_{2}C H0H C H_{2}C H_{3},C H0H C H_{2}C H_{3}C H_{3}C H(C H_{3})C H_{2}C H0H}}$ H2OH、C $\\mathrm{\\Delta^{\\prime}C H_{3}\\mathrm{)_{2}C H_{2}O H},C H(C H_{2}C H_{3})C H_{2}O H,H O C(C H_{3})C H_{2}C H_{3},C H_{2}C H_{2}C H_{2}C H_{2}C H_{2}O H,C H_{2}C H_{2}C H_{2}C H_{2}C H0H}$ 、$\\mathrm{I_{2}C H_{2}C H0H C H_{2}C H_{3}\\cdot C H_{2}C H0H C H_{2}C H_{2}C H_{3}\\cdot C H0H C H_{2}C H_{2}C H_{2}C H_{3}\\cdot C H_{3}C H C H_{2}C H_{2}C H_{2}C H}$ 2OH 、C $\\begin{array}{r}{\\mathrm{I_{3}C H C H_{2}C H_{2}O H C H_{3}}\\mathrm{,\\CH_{3}C H C H_{2}O H C H_{2}C H_{3}\\mathrm{,\\CH_{3}C\\left(O H\\right)C H_{2}C H_{3}C H_{3}\\mathrm{,\\CH_{2}O H C H C H_{2}C H_{3}\\mathrm{,\\CH_{3}C H_{3}C H_{3}C H_{3}\\mathrm{,\\CH_{2}O H C H C H_{2}C H_{3}\\mathrm{,\\CH_{3}C H_{3}C H_{3}C H_{3}\\mathrm{,\\CH_{3}C H_{3}C H_{3}C H_{3}\\mathrm{,\\CH_{3}C H_{3}C H_{3}C H_{3}\\mathrm{,\\CH_{3}C H_{3}C H_{3}C H_{3}\\mathrm{,\\CH_{3}C H_{3}C H_{3}\\mathrm{,\\CH_{3}C H_{3}C H_{3}\\mathrm{,\\CH_{3}C H_{3}C H_{3}\\mathrm{,\\CH_{3}C H_{3}C H_{3}\\mathrm{,\\CH_{3}C H_{3}\\mathrm{,\\CH_{3}C H_{3}C H_{3}\\mathrm{,\\CH_{3}C H_{3}\\mathrm{,\\CH_{3}C H_{3}\\mathrm{.\\CH_{3}\\mathrm{,\\CH_{3}C H_{3}\\mathrm{,\\CH_{3}\\mathrm{.\\CH_{3}\\mathrm{.\\CH_{3}\\mathrm{.\\CH_{3}\\mathrm{.\\CH_{3}\\mathrm{.\\CH_{3}\\mathrm{.\\CH_{3}\\mathrm}\\mathrm{.}}}}}}}}}}}}}}}}}}}}}}}\\end{array}$ 、CH3C $\\mathrm{I_{2}C H C H_{2}C H_{2}O H_{\\mathrm{{r}}}C H_{\\mathrm{{3}}}C H_{\\mathrm{{2}}}C\\left(0H\\right)C H_{\\mathrm{{2}}}C H_{\\mathrm{{3}}},C H O H C H_{\\mathrm{{2}}}C H\\left(C H_{\\mathrm{{3}}}\\right)_{\\mathrm{{2}}},C H_{\\mathrm{{2}}}C H O H C H\\left(C H_{\\mathrm{{3}}}\\right)_{\\mathrm{{2}}},C H_{\\mathrm{{2}}}C H_{\\mathrm{{2}}}C\\left(C H_{\\mathrm{{3}}}\\right)_{\\mathrm{{2}}}0}$ H、CH $_{2}\\mathrm{CH_{2}C H(C H_{3})C H_{2}O H_{\\mathrm{\\cdot}}C H_{2}C\\left(C H_{3}\\right)_{2}C H_{2}O H_{\\mathrm{\\cdot}}C H O H C\\left(C H_{3}\\right)_{3}\\mathrm{\\cdot}C H_{2}C H_{2}C H_{2}C H_{2}C H_{2}O H}$ 、中的至少一种； $\\mathrm{R_{3}}$ 为 $\\mathrm{H.cH_{3}.c H_{2}c H_{3}.c H_{2}C H_{2}C H_{3}.c H(C H_{3})_{2}\\cdot C H_{2}C H_{2}C H_{2}C H_{3}\\cdot C H_{3}C H C H_{2}C H_{3}\\cdot C\\left(C H_{3}\\right)_{3}\\cdot\\mathrm{H(CH_{2})_{2}}}$ 的至少一种； $\\mathrm{R_{4}}$ 为$\\mathrm{CH}_{3}$ $\\mathrm{|\\Omega_{3}\\cdot C H_{2}C H_{3}\\cdot C H_{2}C H_{2}C H_{3}\\cdot C H(C H_{3})_{2}\\cdot C H_{2}C H_{2}C H_{2}C H_{3}\\cdot C H_{3}C H C H_{2}C H_{3}\\cdot C\\left(C H_{3}\\right)_{3}\\cdot C H_{2}C H_{2}C H_{2}C H_{2}C H_{3}}}$ H3、CH$\\begin{array}{r}{\\mathrm{(CH_{3})C H_{2}C H_{2}C H_{3}\\cdot C H(C H_{2}C H_{3})_{2}\\cdot C(C H_{3})_{2}C H_{2}C H_{3}\\cdot C H_{2}C(C H_{3})_{3}\\cdot C H_{2}C H_{2}C H_{2}C H_{2}C H_{2}C H_{3}\\uparrow\\downarrow\\uparrow\\downarrow\\uparrow\\downarrow}}\\end{array}$ 少一种；$\\mathrm{R}_{5}$ 为 $\\mathrm{I\\cdotCH_{3}\\cdot C H_{2}C H_{3}\\cdot C H_{2}C H_{2}C H_{3}\\cdot C H(C H_{3})_{2}\\cdot C H_{2}C H_{2}C H_{2}C H_{3}\\cdot C H_{3}C H C H_{2}C H_{3}\\cdot C\\left(C H_{3}\\right)_{3}!}$ 中的至少一种； ${\\mathrm{R}}_{6}$ 为H、 $\\mathrm{.CH_{3}.C H_{2}C H_{3}.C H_{3}C H C H_{3}}$ 中的至少一种； $\\mathrm{R}_{7}$ $\\mathrm{\\hbar\\mathrm{\\cdot}H_{\\mathrm{H},\\mathrm{CH_{3}\\mathrm{\\cdot}C H_{2}C H_{3}\\mathrm{\\cdot}C H_{3}}}C H C H_{3}}$ 中的至少一种； $\\mathrm{R}_{8}$ 为H、$\\mathrm{CH_{3}}\\cdot\\mathrm{CH_{2}C H_{3}}\\cdot\\mathrm{CH_{2}C H_{2}C H_{3}}\\cdot\\mathrm{CH(CH_{3})}_{2}\\cdot\\mathrm{CH_{2}C H_{2}C H_{2}C H_{3}}\\cdot\\mathrm{CH_{3}C H C H_{2}C H_{3}}\\cdot\\mathrm{C(CH_{3})}_{3}\\cdot\\mathrm{RH(CH_{2})}\\cdot\\mathrm{CH_{2}C H_{3}}$ 中的至少一种； $\\mathrm{R_{9}}$ 为OH、$0^{-}\\mathrm{\\DeltaN^{+}H_{2}(C H_{2}C H_{3})_{2}\\circ O^{-}N^{+}H(C H_{2}C H_{3})_{3}\\circ O^{-}N^{+}H(C H_{2}C H_{2}O H)_{3}\\circ O^{-}N a^{+}\\cdot O^{-}K^{+}|\\Sigma\\}}.$ 及吡啶盐、氨基吡啶盐中的至少一种； $\\mathrm{R}_{10}$ 为O和NH中的至少一种； $\\mathrm{R}_{11}$ 为H、 $\\mathrm{CH_{3}}$ 和 $\\mathrm{CH_{2}C H_{3}}$ 中的至少一种； $\\mathrm{R_{12}\\mathrm{\\partial\\times\\mathrm{JH}\\mathrm{,CH_{3}}}}$ 和 $\\mathrm{CH_{2}C H_{3}}$ 中的至少一种。  \n\n[0020] 进一步，所述两亲性共聚物按重量百分比计包括： $3\\sim50\\%$ 的单体 $\\mathrm{A_{1}}\\cdot4{\\sim}25\\%$ 的单体 $\\mathrm{A_{2}}\\cdot10{\\sim}60\\%$ 的单体 $\\mathrm{.A_{3}}$ $\\phantom{+}_{3}{\\cdot}4{\\sim}40\\%$ 的单体 $\\mathrm{.A_{4}}$ $.0.1{\\sim}20\\%$ 的单体 $\\mathrm{\\cdotA_{5}}$ 。  \n\n[0021] 进一步，所述两亲性共聚物按重量百分比计包括： $5\\sim45\\%$ 的单体 $\\mathrm{A_{1}}\\cdot7\\sim20\\%$ 的单体 $\\mathrm{.A_{2}}$ $12\\cdot15\\sim50\\%$ 的单体 $\\mathrm{.A_{3}}$ 、 $6sim35\\%$ 的单体 $\\mathrm{.A_{4}}$ $.0.5\\sim18\\%$ 的单体 $\\mathrm{\\cdotA}_{5}$ 。  \n\n[0022] 进一步，以100重量份的两亲性共聚物为基准，交联剂的含量为 $5\\sim50$ 重量份，表面活性剂的含量为 $0.5{\\sim}15$ 重量份，流平剂的含量为 $0.1{\\sim}2$ 重量份，碱性化合物的含量为相对于两亲性共聚物的单体 $\\mathrm{.A}_{5}$ 的 $20\\mathrm{\\sim}99\\mathrm{mol}\\%$ ，溶剂的含量为 $100{\\sim}700$ 重量份。  \n\n[0023] 进一步，单体 $\\mathbf{\\cdotA}_{2}$ 为丙烯酸羟乙酯、甲基丙烯酸羟乙酯、丙烯酸羟丙酯、甲基丙烯酸羟丙酯、丙烯醇、丁烯醇、戊烯醇、己烯醇、庚烯醇、辛烯醇、壬烯醇、癸烯醇中的至少一种；  \n\n[0024] 单体 $\\mathrm{.A_{3}}$ 为丙烯酸甲酯、甲基丙烯酸甲酯、丙烯酸乙酯、甲基丙烯酸乙酯、丙烯酸丁酯、甲基丙烯酸丁酯、乙烯、丙烯、丁烯、戊烯、己烯、庚烯、辛烯、壬烯、癸烯、丙烯腈、苯乙烯、乙烯基环戊烷、乙烯基环己烷、醋酸乙烯酯、丙酸乙烯酯中的至少一种；  \n\n[0025] 单体 $\\mathrm{\\cdotA_{4}}$ 为丙烯酰胺、甲基丙烯酰胺、N‑甲基丙烯酰胺、N‑甲基甲基丙烯酰胺、N‑乙基丙烯酰胺、N‑乙基甲基丙烯酰胺、N‑异丙基丙烯酰胺、N‑异丙基甲基丙烯酰胺、N,N‑二甲基丙烯酰胺、N,N‑二甲基甲基丙烯酰胺、N,N‑二乙基丙烯酰胺、N,N‑二乙基甲基丙烯酰胺、丙烯酸、甲基丙烯酸、丁烯酸、顺丁烯二酸中的至少一种；  \n\n[0026] 单体 $\\mathrm{.A_{5}}$ 为丙烯酸‑3‑磺基丙酯、甲基丙烯酸‑3‑磺基丙酯、丙烯酸‑2‑磺基乙酯、甲基丙烯酸‑2‑磺基乙酯、2‑丙烯酰胺‑2‑甲基丙磺酸、甲基丙烯酰胺‑2‑甲基丙磺酸中的至少一种。  \n\n[0027] 进一步，所述交联剂为三聚氰胺‑甲醛树脂、苯代三聚氰胺‑甲醛树脂、烷基代三聚氰胺‑甲醛树脂、尿素‑甲醛树脂、六甲氧基甲基三聚氰胺树脂、六丁氧基甲基三聚氰胺树脂中的至少一种；所述表面活性剂为全氟乙基乙基醇、全氟丙基乙基醇、全氟丁基乙基醇、全氟己基乙基醇、全氟辛基乙基醇、全氟乙基乙基醇聚氧乙烯醚、全氟乙基乙基醇聚醚、全氟丙基乙基醇聚氧乙烯醚、全氟丙基乙基醇聚醚、全氟丁基乙基醇聚氧乙烯醚、全氟丁基乙基醇聚醚、全氟己基乙基醇聚氧乙烯醚、全氟己基乙基醇聚醚、全氟辛基乙基醇聚氧乙烯醚、全氟辛基乙基醇聚醚中的至少一种；所述流平剂为含有羟基官能团的硅氧烷、聚醚改性硅氧烷中的至少一种；所述碱性化合物为二乙胺、三乙胺、三乙醇胺、氢氧化钠、氢氧化钾、吡啶、4‑氨基吡啶中的至少一种；所述溶剂为醇类溶剂、醚类溶剂、酮类溶剂、酯类溶剂、芳香族类溶剂、胺类溶剂、烃类溶剂、水中的至少一种。  \n\n[0028] 进一步，所述醇类溶剂为甲醇、乙醇、正丙醇、异丙醇、正丁醇、异丁醇、仲丁醇、叔丁醇或二丙酮醇；所述醇醚类溶剂为乙二醇单甲醚、乙二醇单乙醚、丙二醇单甲醚、丙二醇单乙醚；所述酮类溶剂为丙酮、甲乙酮、甲基异丁酮或环己酮；所述醚类溶剂为四氢吠喃或二氧六环；所述酯类溶剂为乙酸甲酯、乙酸乙酯、乙酸正丁酯、乙酸异丁酯、乙酸叔丁酯、丙酸甲酯或丙酸乙酯；所述芳香族类溶剂为苯、甲苯或二甲苯；所述胺类溶剂为甲酰胺或二甲基甲酰胺；所述烃类溶剂为正己烷、环己烷、正庚烷、正辛烷或正癸烷。  \n\n[0029] 一种基于两亲性共聚物的防雾涂层组合物的制备方法，按照上述的基于两亲性共聚物的防雾涂层组合物组分进行备料，将单体 $\\mathbf{\\cdotA}_{1}$ 、单体 $\\mathbf{\\cdotA}_{2}$ 、单体 ${\\bf\\cdot A}_{3}$ 、单体 $\\mathrm{.A_{4}}$ 、单体 $\\mathrm{\\cdotA}_{5}$ 、引发剂、碱性化合物加入到溶剂中，在温度为 $50{\\sim}95^{\\circ}\\mathrm{C}$ 的条件下反应 $3\\mathord{\\sim}24\\mathrm{h}$ 得到两亲性共聚物；单体$\\mathrm{A}_{1}$ 、单体 $\\mathrm{\\cdot}\\mathrm{A}_{2}$ 、单体 $\\mathbf{\\cdotA}_{3}$ 、单体 $\\mathrm{.A_{4}}$ 、单体 $\\mathrm{.A_{5}}$ 、引发剂组成的混合物的重量为溶剂重量的 $20\\sim60\\%$ ，所述引发剂为有机过氧化物或偶氮化合物；将交联剂、表面活性剂、流平剂加入到制得的两亲性共聚物中，在室温条件下搅拌混合，制得基于两亲性共聚物的防雾涂层组合物。  \n\n[0030] 所述两亲性共聚物是通过单体 $\\mathrm{\\AA}_{1}$ 、单体 $\\mathrm{\\cdotA_{2}}$ 、单体 ${\\bf\\nabla}\\cdot\\hat{\\bf{A}}_{3}$ 、单体 $\\mathrm{\\A_{4}}$ 、单体 $\\mathrm{\\cdotA}_{5}$ 混合物进行共聚而制备，其可以是无规共聚物、嵌段共聚物、交替共聚物、接枝共聚物、星型共聚物中的任意一种结构，但能够提高防雾涂层的防雾性、粘附性以及相容性，优选无规共聚物和嵌段共聚物的分子链结构。所述两亲性共聚物可以采用现有公知比较成熟的聚合物方法，优选自由基聚合法中的溶液聚合法。  \n\n[0031] 由于在涂膜干燥、加热时，溶剂残留使涂膜对基材的粘附性有很大影响，因此优选沸点不高于 $250^{\\circ}\\mathrm{C}$ 以及对基材腐蚀能力差的溶剂体系。关于自由基聚合物的引发剂，可采用通用的有机过氧化物、偶氮化合物。  \n\n[0032] 上述的基于两亲性共聚物的防雾涂层组合物或上述制备方法制得的基于两亲性共聚物的防雾涂层组合物在车灯、车膜、玻璃、头盔、护目镜、眼镜或透镜设备中的应用。  \n\n[0033] 进一步，将基于两亲性共聚物的防雾涂层组合物通过喷涂或淋涂工艺涂附在基材表面，加热固化，固化温度为 $60{\\sim}120^{\\circ}\\mathrm{C}$ ，固化时间为 $10{\\sim}60\\mathrm{min}$ ，在基材表面得到厚度为 $1\\sim$ $30\\upmu\\mathrm{m}$ 的防雾涂层。作为涂层基材，可以选用聚丙烯酸树脂、聚碳酸酯树脂、聚甲基丙烯酸甲酯树脂、聚对苯二甲酸乙二醇酯树脂、聚对二苯二甲酸丁二醇酯、聚酰亚胺等透明薄膜、板材、及其加工品。  \n\n[0034] 本发明与现有技术相比具有如下有益效果。  \n\n[0035] 1、本发明所述两亲性共聚物由单体 $\\mathbf{\\cdotA}_{1}$ 、单体 $\\mathrm{\\cdotA_{2}}$ 、单体 ${\\bf\\cdot A}_{3}$ 、单体 $\\mathrm{\\cdotA_{4}}$ 、单体 $\\mathrm{.A}_{5}$ 制得，所述单体A 为N‑乙烯基‑2‑吡咯烷酮，能够调节两亲性共聚物的亲水性，同时使得加热固化后的防雾膜具有优异的硬度和耐刮擦性。所述单体 $\\mathrm{\\cdotA_{2}}$ 为具有羟基官能团的乙烯基类单体，羟基官能团具有化学反应活性，在单体 $\\mathrm{\\cdotA}_{5}$ 的磺酸基团催化下与交联剂发生交联反应，形成具有三维网络结构的防雾膜，使得防雾膜具有良好的防雾性和耐水性。所述单体 ${\\bf\\cdot A}_{3}$ 为具有烷基链的丙烯酸酯类单体，能够有效调节两亲性共聚物的疏水性，同时增加了两亲性共聚物与基材的吸附力。所述 $\\mathrm{A}_{4}$ 为具有亲水性官能团的乙烯基类单体，能够有效调节两亲性共聚物的亲水性，改善了防雾膜的防雾性。所述单体 $\\mathrm{.A_{5}}$ 为具有磺酸基团的乙烯基类单体，一方面能够催化单体 $\\mathrm{.A_{2}}$ 中的羟基与交联剂发生交联反应，另一方面能够与碱性化合物反应形成盐，以改善防雾膜的亲水性，从而改善了防雾性。  \n\n[0036] 2、本发明限定了两亲性共聚物中各个单体的含量，按重量百分比计，单体 $\\mathbf{\\cdotA}_{1}$ 的含量为 $3\\sim50\\%$ ，优选地单体 $\\mathbf{\\cdotA}_{1}$ 的含量为 $5\\sim45\\%$ ，若单体 $\\mathrm{.}\\mathrm{A}_{1}$ 含量较多时，会增加防雾膜脆性以及降低防雾性。当 $\\mathrm{A}_{1}$ 含量较少时，会降低防雾膜的硬度，影响防雾膜的耐刮擦性；  \n\n[0037] 单体 $\\mathbf{\\cdotA}_{2}$ 的含量为 $4\\sim25\\%$ ，优选地单体 $\\boldsymbol{\\mathrm{A}}_{2}$ 的含量为 $7\\sim20\\%$ ，当单体 $\\mathbf{\\cdotA}_{2}$ 的含量低于$4\\%$ 时，会降低共聚物的固化效果，当单体 $\\mathrm{.A_{2}}$ 的含量高于 $25\\%$ 时，聚合物体系的交联密度增大，降低了防雾膜的防雾性；  \n\n[0038] 单体 $\\boldsymbol{\\cdot}\\mathrm{A}_{3}$ 的含量为 $10\\sim60\\%$ ，优选地单体 ${\\bf\\cdot A}_{3}$ 的含量为 $15\\sim50\\%$ ，当单体 $\\mathbf{\\cdotA}_{3}$ 的含量低于$10\\%$ 时，共聚物体系较为亲水，防雾膜与基材的粘附性较差。当单体 $\\mathrm{.A_{3}}$ 的含量高于 $60\\%$ 时，共聚物体系较为疏水，防雾膜与基材的粘附性变好，但防雾性变差；  \n\n[0039] 单体 $\\mathrm{.A_{4}}$ 的含量为 $4\\sim40\\%$ ，优选地单体 $\\mathrm{\\A_{4}}$ 的含量为 $6sim35\\%$ ，当单体 $\\mathrm{.A_{4}}$ 的含量低于$4\\%$ ，防雾膜的防雾性变差。当单体 $\\mathrm{.A_{4}}$ 的含量高于 $40\\%$ 时，防雾膜与基材的粘附力变差；  \n\n[0040] 单体 $\\mathrm{.A}_{5}$ 的含量为 $0.1\\sim20\\%$ 。优选地单体 $\\mathrm{\\cdotA}_{5}$ 的含量为 $0.5\\sim18\\%$ ，当单体 $\\mathrm{\\cdotA_{5}}$ 含量低于$0.1\\%$ 时，整个两亲性共聚物防雾涂层体系的固化效果差，防雾性变差。当单体 $\\mathrm{\\cdotA_{5}}$ 含量高于$20\\%$ 上，其在聚合物过程中容易被氧化，影响后期两亲性共聚物防雾涂层在固化过程中的催化效果。  \n\n[0041] 3、本发明限定了基于两亲性共聚物的防雾涂层组合物中各个组分的含量，以100重量份的两亲性共聚物为基准，交联剂的含量为 $5\\sim50$ 重量份，优选地交联剂的含量为 $10\\sim$ 40重量份，交联剂与两亲性共聚物在加热条件下发生交联反应，形成三维网络结构的防雾膜，当交联剂的含量低于5重量份或高于50重量份时，基于两亲性共聚物构成的防雾涂层体系的固化效果不好，防雾效果较差。  \n\n[0042] 4、本发明以100重量份的两亲性共聚物为基准，限定了表面活性剂的含量为 $0.5\\sim$ 15重量份，优选地表面活性剂的含量为 $0.8{\\sim}14$ 重量份，表面活性剂降低了防雾膜的表面能，使得防雾膜在起雾过程中形成的小水珠能够形成均匀的水膜。所述表面活性剂为表面活性剂为全氟乙基乙基醇、全氟丙基乙基醇、全氟丁基乙基醇、全氟己基乙基醇、全氟辛基乙基醇、全氟烷基乙基醇、全氟乙基乙基醇聚氧乙烯醚、全氟乙基乙基醇聚醚、全氟丙基乙基醇聚氧乙烯醚、全氟丙基乙基醇聚醚、全氟丁基乙基醇聚氧乙烯醚、全氟丁基乙基醇聚醚、全氟己基乙基醇聚氧乙烯醚、全氟己基乙基醇聚醚、全氟辛基乙基醇聚氧乙烯醚、全氟辛基乙基醇聚醚、全氟烷基乙基醇聚氧乙烯醚、全氟烷基乙基醇聚醚中的至少一种，进而表面活性剂中的羟基能够与交联剂反应接在防雾涂层主树脂中，使得防雾膜的防雾效果更持久。当表面活性剂的含量低于0.5重量份或高于15重量份时，其防雾涂层组合物膜固化后的防雾效果都较差，表面形成很多小水珠，不能形成大面积的均匀水膜。  \n\n[0043] 5、本发明以100重量份的两亲性共聚物为基准，限定了流平剂的含量为 $0.1{\\sim}2$ 重量份，优选地流平剂的含量为 $0.5\\sim1.5$ 重量份，流平剂能够与交联剂反应接枝在防雾涂层主树脂中，在防雾过程中不被水份带出，防止其产生流痕等不良现象。同时使得防雾涂层在涂覆成膜和加热固化过程中，改善其成膜性，利于在基材表面形成防雾膜。当流平剂含量低于0.1重量份时，导致防雾涂层组合物的成膜性较差，容易收缩和起皱。当流平剂含量高于2重量份时，导致形成的防雾膜的防雾性较差。  \n\n[0044] 6、本发明限定了碱性化合物的含量为相对于两亲性共聚物的单体 $\\mathrm{A}_{5}$ 的 $20\\sim$ $99\\%$ ，即以两亲性共聚物的单体 $\\mathrm{.A}_{5}$ 为100摩尔份，碱性化合物的含量为 $20{\\sim}99$ 摩尔份，当碱性化合物的含量低于20摩尔份时，涂覆形成的防雾膜的防雾性较差且耐热老化性较差。当碱性化合物的含量高于99摩尔份时，涂覆膜的固化效果较差，形成的膜耐水性较差。",
        "category": " Materials and methods"
    },
    {
        "id": 9,
        "chunk": "# 具体实施方式  \n\n[0045] 下面结合具体实施例对本发明作详细说明。[0046] 实施例一，一种基于两亲性共聚物的防雾涂层组合物，包括两亲性共聚物、交联剂、表面活性剂、流平剂、碱性化合物和溶剂，其制备方法包括如下步骤：[0047] 步骤一，两亲性共聚物的制备，向500mL玻璃三口烧瓶反应容器中加入作为溶剂的$100\\mathrm{g}$ 异丙醇、作为单体A 的 $30\\mathrm{g}$ 的N‑乙烯基‑2‑吡咯烷酮、作为单体 $\\mathrm{\\cdotA_{2}}$ 的 $20\\mathrm{g}$ 丙烯酸羟乙酯、作为单体 ${\\bf\\cdot A}_{3}$ 的 $30\\mathrm{g}$ 甲基丙烯酸甲酯，作为单体 $\\mathrm{\\cdotA_{4}}$ 的18g的N , ${\\mathrm{N}}^{-}$ 二甲基丙烯酸胺，作为单体 $\\mathrm{\\cdotA_{5}}$ 的1g的2‑丙烯酰胺‑2‑甲基丙磺酸、作为碱性化合物的 $0.2\\mathrm{g}$ 吡啶，吡啶的含量为相对于两亲性共聚物的单体 $\\mathrm{.A}_{5}$ 的 $50\\mathrm{mol}\\%$ ，在磁力搅拌下升温加热至 $55^{\\circ}\\mathrm{C}$ ，然后将作为溶液自由基聚合引发剂的 $\\mathrm{1g}$ 偶氮二异丁腈加入三口瓶反应器中，将水浴锅温度升高至 $75\\mathrm{{^\\circC}}$ 继续反应10小时，得到 $200.2\\mathrm{g}$ 质量浓度为 $50\\%$ 的两亲性共聚物溶液。  \n\n[0048] 步骤二，在上述 $200.2\\mathrm{g}$ 的两亲性共聚物溶液中加入 $300\\mathrm{g}$ 异丙醇和 $300\\mathrm{g}$ 丙酮，将两亲性共聚物溶液的质量浓度调节至 $12.5\\%$ 。然后将作为交联剂的33.7g六甲氧基甲基三聚氰胺树脂、作为表面活性剂的 $6\\mathrm{g}$ 全氟己基乙基醇、作为流平剂的0.5g聚醚改性聚二甲基硅氧烷加入到质量浓度为 $12.5\\%$ 的两亲性共聚物溶液中，搅拌混合均匀，得到基于两亲性共聚物的防雾涂层组合物。  \n\n[0049] 异丙醇以下简称为IPA，丙酮以下简称为AC，N‑乙烯基‑2吡咯烷酮以下简称为NVP，丙烯酸羟乙酯以下简称为HEA，甲基丙烯酸甲酯以下简称为MMA，N,N‑二甲基丙烯酸胺以下简称DMAA，2‑丙烯酰胺‑2‑甲基丙磺酸以下简称为AMPS，吡啶以下简称为Py，偶氮二异丁腈以下简称为AIBN，六甲氧基甲基三聚氰胺树脂以下简称为HMMM，全氟己基乙基醇以下简称为TEOH‑6，聚醚改性聚二甲基硅氧烷以下简称为PEPS。  \n\n[0050] 按照表1中所述组分含量制得实施例二至实施例九的基于两亲性共聚物的防雾涂 层组合物，分别对实施例一至实施例九的产物进行性能评价。  \n\n[0051] 1、成膜性的评价：用喷涂法将实施例一至实施例九制得的防雾涂层组合物涂覆在材质为聚碳酸酯的透明基材上，防雾涂层在自然表干过程和固化过程中膜表面流平效果很好，不产生褶皱、纹路、流挂和边缘收缩等现象，则判断成膜性优异。  \n\n[0052] 2、防雾浊性的评价：在室温 $25\\mathrm{{^\\circC}}$ 、湿度为 $70\\sim100\\%$ 的环境下，用喷涂法将实施例一至实施例九制得的防雾涂层组合物涂覆在材质为聚碳酸酯的透明基材上，使固化后的涂膜厚度为 $1\\sim4\\upmu\\mathrm{m}$ 。涂覆后的防雾膜放置环境中20分钟，然后在对应温度和时间下进行固化反应。在 $100\\%$ 的相对湿度环境中，用肉眼观察涂膜外观，确定没有发白等外观异常现象，则判断防雾浊性优异。  \n\n[0053] 3、防雾性的评价：将制得的防雾涂层涂覆在聚碳酸酯实验片并在对应温度和时间条件下固化后，将涂膜实验片设置在离温度为 $80^{\\circ}\\mathrm{C}$ 的温水液面的5cm高度处，且涂膜面朝下，通过肉眼观察10分钟内没有结雾，则判断防雾性优异。  \n\n[0054] 4、粘附力的评价：将涂覆由防雾涂层的聚碳酸酯的实验片，利用挂格器将涂膜切割成1x1cm2的方格，然后在格子表面压附3M胶带，观察方格玻璃的情况，如果方格玻璃上呈方格的涂膜没有脱落，则判断粘附力性能优异。  \n\n[0055] 5、耐热性的评价：将涂覆有防雾涂层的聚碳酸酯的实验片在温度为 $120^{\\circ}\\mathrm{C}$ 的条件下放置240小时。冷却后实施上述防雾性试验，进行相同评价。如果防雾性能优化、且没有出现发白、无纺布无法擦掉防雾膜，则判断耐热性优异。  \n\n[0056] 6、耐水性的评价：将上述涂覆防雾涂层的聚碳酸酯的实验片，在温度为 $40^{\\circ}\\mathrm{C}$ 的水中浸泡240小时，然后室温下存放1小时。如果外观无发白、乳化、流痕、起皮等现象，且防雾性和粘附力性能优异，则判断耐水性能优异。  \n\n[0057] 7、硬度评价：按GB/T  6739‑2006标准对防雾涂层进行硬度测试，如果硬度达到1H则判断硬度性能优异。  \n\n[0058] 8、流痕评价：将防雾涂层涂覆在聚碳酸酯实验片并在对应温度和时间条件下固化后，将涂膜实验片设置在离温度为 $80^{\\circ}\\mathrm{C}$ 的温水液面的5cm高度处，且涂膜面朝下，并将实验片进行10分钟蒸汽实验。然后，将实验片倾斜 $30^{\\circ}$ °放置在室温环境中自然干燥。如肉眼观察无水流和水珠干燥后的痕迹，则判断该防雾涂层不产生流痕的性能优异。  \n\n[0059] 所述喷涂法具体为：将基于两亲性共聚物的防雾涂层组合物通过喷涂或淋涂工艺涂附在基材表面，加热固化，固化温度为 $60{\\sim}120^{\\circ}\\mathrm{C}$ ，固化时间为 $10{\\sim}60\\mathrm{min}$ ，在基材表面得到厚度为 $1\\sim30\\upmu\\mathrm{m}$ 的防雾涂层。作为涂层基材，可以选用聚丙烯酸树脂、聚碳酸酯树脂、聚甲基丙烯酸甲酯树脂、聚对苯二甲酸乙二醇酯树脂、聚对二苯二甲酸丁二醇酯、聚酰亚胺等透明薄膜、板材、及其加工品。  \n\n[0060] 表1实施例一至实施例九的组分含量及性能评价结果  \n\n[0061]  \n\n<html><body><table><tr><td colspan=\"2\">原料名称</td><td>单 位</td><td>实施 例一</td><td>实施 例二</td><td>实施 例三</td><td>实施 例四</td><td>实施 例五</td><td>实施 例六</td><td>实施 例七</td><td>实施 例八</td><td>实施 例九</td></tr><tr><td>单体A</td><td>NVP</td><td>g</td><td>30</td><td>30</td><td>20</td><td>40</td><td>40</td><td>30</td><td>30</td><td>30</td><td>30</td></tr><tr><td>单体A2</td><td>HEA</td><td>g</td><td>20</td><td>20</td><td>20</td><td>10</td><td>20</td><td>20</td><td>20</td><td>20</td><td>20</td></tr><tr><td>单体A3</td><td>MMA</td><td>g</td><td>30</td><td>30</td><td>40</td><td>30</td><td>30</td><td>40</td><td>28</td><td>28</td><td>30</td></tr><tr><td>单体A4</td><td>DMAA</td><td>g</td><td>18</td><td>18</td><td>18</td><td>18</td><td>8</td><td>8</td><td>16</td><td>18</td><td>18</td></tr><tr><td>单体A5</td><td>AMPS</td><td>g</td><td>1</td><td>1</td><td>1</td><td>1</td><td>1</td><td>1</td><td>5</td><td>1</td><td>1</td></tr><tr><td>引发剂</td><td>AIBN</td><td>g</td><td>1</td><td>1</td><td>1</td><td>1</td><td>1</td><td>1</td><td>1</td><td>3</td><td>1</td></tr><tr><td>交联剂</td><td>HMMM</td><td>g</td><td>33.7</td><td>33.7</td><td>33.7</td><td>33.7</td><td>33.7</td><td>33.7</td><td>33.7</td><td>33.7</td><td>33.7</td></tr><tr><td>表面活 性剂</td><td>TEOH-6</td><td>g</td><td>6</td><td>6</td><td>6</td><td>６</td><td>6</td><td>6</td><td>6</td><td>6</td><td>12</td></tr><tr><td>流平剂</td><td>PEPS</td><td>g</td><td>0.5</td><td>0.5</td><td>0.5</td><td>0.5</td><td>0.5</td><td>0.5</td><td>0.5</td><td>0.5</td><td>0.5</td></tr><tr><td>碱性化 合物</td><td>Py</td><td>g</td><td>0.2</td><td>0.4</td><td>0.2</td><td>0.2</td><td>0.2</td><td>0.2</td><td>1</td><td>0.2</td><td>0.2</td></tr><tr><td rowspan=\"2\">溶剂</td><td>IPA</td><td>g</td><td>400</td><td>400</td><td>400</td><td>400</td><td>400</td><td>400</td><td>400</td><td>400</td><td>400</td></tr><tr><td>AC</td><td>g</td><td>300</td><td>300</td><td>300</td><td>300</td><td>300</td><td>300</td><td>300</td><td>300</td><td>300</td></tr><tr><td rowspan=\"12\">评价结</td><td colspan=\"2\">固化时间（分 钟)</td><td>25</td><td>30</td><td>25</td><td>25</td><td>25</td><td>25</td><td>15</td><td>25</td><td>25</td></tr><tr><td colspan=\"2\">固化温度（C）</td><td>90</td><td>100</td><td>90</td><td>90</td><td></td><td></td><td></td><td></td><td></td></tr><tr><td colspan=\"2\">成膜性</td><td>·</td><td></td><td>·</td><td>·</td><td>90</td><td>90</td><td>90</td><td>90</td><td>90</td></tr><tr><td colspan=\"2\"></td><td></td><td>·</td><td></td><td></td><td></td><td>·</td><td>·</td><td></td><td>·</td></tr><tr><td colspan=\"2\">防雾浊性</td><td></td><td></td><td></td><td></td><td>：。</td><td></td><td></td><td></td><td></td></tr><tr><td colspan=\"2\">粘附力</td><td>·</td><td>。</td><td>·</td><td></td><td></td><td></td><td></td><td>·</td><td></td></tr><tr><td colspan=\"2\">耐热性</td><td>·</td><td>·</td><td>·</td><td></td><td></td><td>·</td><td>·</td><td></td><td>·</td></tr><tr><td colspan=\"3\">耐水性</td><td></td><td>·</td><td>·</td><td>· ·</td><td>· ·</td><td></td><td></td><td>·</td></tr><tr><td colspan=\"3\"></td><td>·</td><td>·</td><td></td><td></td><td></td><td>·</td><td>·</td><td></td></tr><tr><td colspan=\"3\">硬度 流痕</td><td></td><td>。</td><td>· V</td><td>· ·</td><td>· ·</td><td>· ·</td><td>·</td><td>· ·</td></tr></table></body></html>  \n\n[0062] 其中， $\\bullet$ 表示性能优异； $\\bigcirc$ 表示满足应用要求； $\\bigtriangledown$ 表示不能满足应用要求。  \n\n[0063] 由表1可知，在实施例一所述的基于两亲性共聚物的防雾涂层组合物中，两亲性共聚物各个单体的含量在优选范围内，因此防雾涂层具有非常优异的涂膜性能，在温度为90$\\mathrm{{^\\circC}}$ 的条件下固化25min，得到的防雾膜具有优异的防雾浊性、防雾性、粘附力、耐热性、耐水性、硬度以及不产生流痕。  \n\n[0064] 实施例二所述的基于两亲性共聚物的防雾涂层组合物相比于实施例一，防雾涂层组合物中作为碱性化合物的吡啶为 $0.4\\mathrm{g}$ ，使得防雾涂层组合物需要在 $100^{\\circ}\\mathrm{C}$ 条件下固化30分钟，且其固化程度不充分，使得防雾膜在粘附力、耐水性、硬度和流痕方面的性能降低，但仍能够满足应用要求。  \n\n[0065] 实施例三所述的基于两亲性共聚物的防雾涂层组合物相比于实施例一，两亲性共聚物中作为单体 $\\mathrm{\\cdotA_{3}}$ 的MMA用量增加 $10\\mathrm{g}$ ，作为单体 $\\mathrm{\\ddot{A}_{1}}$ 的NVP的用量减少 $10\\mathrm{g}$ ，使得两亲性共聚物体系更加疏水，使得得到的防雾膜的防雾浊性变差，但满足要求；防雾性变差，且不能满足应用。  \n\n[0066] 实施例四所述的基于两亲性共聚物的防雾涂层组合物相比于实施例一，两亲性共聚物中作为单体 $\\mathrm{\\cdotA_{1}}$ 的NVP的用量增加 $10\\mathrm{g}$ ，作为单体 $\\mathrm{\\cdotA_{2}}$ 的HEA的用量减少 $10\\mathrm{g}$ ，使得两亲性共聚物体系更加亲水，交联度降低。实施例四中防雾膜的粘附力和耐水性变差，但满足要求；防雾过程产生流痕，且不能满足应用。  \n\n[0067] 实施例五所述的基于两亲性共聚物的防雾涂层组合物相比于实施例一，两亲性共聚物中作为单体 $\\mathrm{\\cdotA_{1}}$ 的NVP的增加 $10\\mathrm{g}$ ，作为单体 $\\mathrm{\\cdotA_{4}}$ 的DMAA用量减少 $10\\mathrm{g}$ ，使得两亲性共聚物体系变得更疏水。实施例五中防雾膜的成膜性和防雾性变差，但满足应用要求。  \n\n[0068] 实施例六所述的基于两亲性共聚物的防雾涂层组合物相比于实施例一，两亲性共聚物中作为单体 $\\mathrm{\\cdotA_{3}}$ 的MMA用量增加 $10\\mathrm{g}$ ，作为单体 $\\mathrm{.A_{4}}$ 的DMAA用量减少 $10\\mathrm{g}$ ，使得两亲性共聚物体系变得更疏水。实施例六中防雾膜的防雾浊性变差，但满足要求；防雾性变差，且不能满足应用要求。  \n\n[0069] 实施例七所述的基于两亲性共聚物的防雾涂层组合物相比于实施例一，防雾涂层组合物中作为单体 $\\boldsymbol{\\cdot}\\mathrm{A}_{3}$ 的MMA用量减少 $\\mathrm{2g}$ ，作为单体 $\\mathrm{.A_{4}}$ 的DMAA用量减少 $2\\mathrm{g}$ ，作为单体 $\\mathrm{.A_{5}}$ 的AMPS用量增加 $4\\mathrm{g}$ ，作为碱性化合物的Py用量增加 $0.8\\mathrm{g}$ ，使共聚物体系的亲疏水性无很大改变，但增加了磺酸根的量。由于磺酸根在高温条件下分解变质，使得实施例七中防雾膜的耐热老化性变差，但满足应用要求。  \n\n[0070] 实施例八所述的基于两亲性共聚物的防雾涂层组合物相比于实施例一，防雾涂层组合物中作为引发剂的AIBN用量增加 $\\mathrm{2g}$ ，使得共聚物的分子量分布更宽、且平均数均分子量变小。实施例八中防雾膜的成膜性变差，但满足应用要求；防雾过程产生轻微流痕，但满足应用要求。  \n\n[0071] 实施例九所述的基于两亲性共聚物的防雾涂层组合物相比于实施例一，防雾涂层组合物中作为表面活性剂的TEOH‑6用量增加 $6\\mathrm{g}$ ，增加防雾膜表面的疏水性，使得实施例九中防雾膜的防雾性变差，但满足应用要求。  \n\n[0072] 以上所述仅为本发明的优选实施例及比较例，并不用于限制本发明。对于相关领域的科研技术人员来说，本发明可以有多重更改和变化。凡在本发明的思想和原则之内，所作的任何修改、等同替换、改进等，均应包含在本发明的保护范围内。",
        "category": " Materials and methods"
    }
]